(57)【要約】  第一の平坦要素と第二の平坦要素との間に接着剤で封止された折り畳み接合を形成するにあたり、前記第一の平坦要素のフランジ（１０）が、第一の表面（１１）及び第二の表面（１２）を有し、前記第二の平坦要素のフランジ（２０）の縁を挟んで折り返される方法であって、次のステップ（Ａ）接着剤（３０）の少なくとも一つの層を、前記第一の平坦要素のフランジ（１０）上に施与するステップ；（Ｂ）前記第一の平坦要素のフランジ（１０）を、前記第二の平坦要素のフランジの縁で折り返すステップ；を含み、ここで前記接着剤（３０）は、前記第一の平坦要素のフランジ（１０）の両表面（１１、１２）上に施与され、そして折り畳み接合の形成の後に、前記第一の表面（１１）上の接着剤は、前記第一の平坦要素のフランジ（１０）の第二の表面（１２）上の接着剤と共に、前記第一の平坦要素のフランジ（１０）の縁（１３）を覆う連続的な層をフランジ（１０）の縁（１３）上に形成し、高い光学的な要求を満足する封止された折り畳み継ぎ目を供する、前記方法。
2019534929.tif 000002
【特許請求の範囲】
【請求項１】
折り畳み継ぎの外側にくる第一の平坦要素と折り畳み継ぎの内側にくる第二の平坦要素との間に接着剤を用いて封止された折り畳み接合を形成するにあたり、前記第一の平坦要素のフランジ（１０）は第二の平坦要素のフランジ（２０）を挟んで折り返され、前記第一の平坦要素のフランジ（１０）は第一の表面（１１）及び第二の表面（１２）を有する方法において、次のステップ：
（Ａ）接着剤（３０）の少なくとも一つの層を、前記第一の平坦要素のフランジ（１０）上に施与するステップ；
（Ｂ）前記第一の平坦要素のフランジ（１０）を、前記第二の平坦要素のフランジの縁で折り返すステップ；
を含む方法であって、
前記接着剤（３０）は、前記第一の平坦要素のフランジ（１０）の両表面（１１、１２）上に施与され、及び
折り畳み接合の形成の後に、前記第一の表面（１１）上の接着剤は、前記第一の平坦要素のフランジ（１０）の第二の表面（１２）上の接着剤と共に、前記第一の平坦要素のフランジ（１０）の縁（１３）を覆う連続的な層をフランジ（１０）の縁（１３）上に形成する、
ことを特徴とする前記方法。
【請求項２】
前記接着剤が、活性化可能な接着剤であり、そして前記接着剤が、折り畳み接合の形成のために更なるステップ（Ｃ）において活性化されることを特徴とする、請求項１に記載の方法。
【請求項３】
ステップ（Ａ）において、接着剤（３０）の層が、前記フランジの第一の表面（１１）、第二の表面（１２）及び縁（１３）を覆う連続層として施与されることを特徴とする、請求項１または２に記載の方法。
【請求項４】
ステップ（Ａ）において、接着剤（３０）の層がフランジ（１０）の第一の表面（１１）上に、及び接着剤（３０）の更なる層がフランジ（１０）の第二の表面（１２）上に施与され、及びこれらの両方の層が、ステップ（Ｂ）における折り畳み接合の形成時にまたはステップ（Ｃ）における接着剤の活性化によって、結合されて連続層となることを特徴とする、請求項２に記載の方法。
【請求項５】
前記接着剤が接着テープ（４０）として施与されることを特徴とする、請求項１〜４のいずれか一つに記載の方法。
【請求項６】
前記接着テープ（４０）に、少なくとも部分的にキャリア材料が設けられていることを特徴とする、請求項５に記載の方法。
【請求項７】
前記キャリア材料が、上記接着剤の活性化温度未満の軟化温度を有することを特徴とする、請求項６に記載の方法。
【請求項８】
前記接着剤（３０）が、感圧接着剤、ホットメルト接着剤、活性化可能な接着剤または活性化可能な感圧接着剤であることを特徴とする、請求項１〜７のいずれか一つに記載の方法。
【請求項９】
前記接着剤（３０）が膨張可能な接着剤であることを特徴とする、請求項１〜８のいずれか一つに記載の方法。
【請求項１０】
前記接着剤（３０）の膨張が、ステップ（Ｃ）または更なるステップ（Ｄ）における活性化と並行して行われることを特徴とする、請求項９に記載の方法。
【請求項１１】
請求項１〜１０のいずれか一つに記載の方法に従い得ることができる折り畳み接合。
【請求項１２】
請求項１〜１０のいずれか一つに記載の方法に従う接着剤で封止された折り畳み接合の形成のための、接着テープの使用。
【請求項１３】
封止された折り畳み接合の形成のための、特に請求項１〜１０のいずれか一つに記載の方法に従う接着剤で封止された折り畳み接合の形成のための部分的に両面の接着テープにおいて、
−キャリア材料及びライナー材料、
−第一の接着剤の第一の接着剤ストリップ、
−第二の接着剤の第二の接着剤ストリップ
からなり、ここで
−前記第二の接着剤は、前記第一の接着剤とは異なることができ、
−前記両接着剤ストリップは、長手方向に並べて配置されており、及び
−前記ライナーは、前記両接着剤ストリップの少なくとも一方を覆っている、
接着テープであって、
前記キャリア材料が前記第二の接着剤ストリップのみを覆い、そして前記ライナーが、少なくとも前記第一の接着剤ストリップを覆うことを特徴とする、前記接着テープ。
【請求項１４】
前記第一及び／または第二の接着剤が、それぞれ活性化可能な、好ましくは熱活性化可能な感圧接着剤であることを特徴とする、請求項１３に記載の部分的に両面の接着テープ。
【請求項１５】
前記キャリア材料が熱可塑性ポリマーであり、その軟化点が、被覆された接着ストリップの接着剤の活性化温度未満であることを特徴とする、請求項１３または１４に記載の部分的に両面の接着テープ。
【請求項１６】
前記キャリア材料で覆われた前記第二の接着剤ストリップの接着剤が、活性化の後に、前記第一の接着剤ストリップの接着剤よりも小さい弾性率を有することを特徴とする、請求項１３〜１５のいずれか一つに記載の部分的に両面の接着テープ。
【発明の詳細な説明】
【技術分野】
【０００１】
本発明は、折り畳み部の外側にくる第一の平坦要素と折り畳み部の内側にくる第二の平坦要素との間の、接着剤を用いて封止された折り畳み接合であって、前記第一の平坦要素のフランジが、第二の平坦要素のフランジの縁のところで折り返されており、及び第一の平坦要素のフランジが第一の表面及び第二の表面を含む折り畳み接合を形成する方法であって、次のステップ：
（Ａ）接着剤の少なくとも一つの層を、前記第一の平坦要素のフランジ上に施与するステップ；
（Ｂ）前記第一の平坦要素のフランジを、前記第二の平坦要素のフランジの縁で折り返すステップ；
を含む方法、並びにこの方法によって得ることができる折り畳み接合、接着剤で封止された折り畳み接合の形成のための接着テープの使用、及び封止され折り畳み接合の形成のための両面接着テープに関する。
【背景技術】
【０００２】
二つのパネルとの間の折り畳み接合は、一方のパネルの延長された縁部分を、他のパネルの縁部分で折り返すことによって形成される。この折り畳みの結果は、折り畳み継ぎ（Ｆａｌｚｎａｈｔ）または折り返し継ぎ（Ｂｏｅｒｄｅｌｎａｈｔ）もしくは折り返し縁（Ｂｏｅｒｄｅｌｒａｎｄ）と称され、その接合は、折り畳み接合（Ｆａｌｚｖｅｒｂｉｎｄｕｎｇ）または折り返し縁接合（Ｂｏｅｒｄｅｌｒａｎｄｖｅｒｂｉｎｄｕｎｇ）と称される。乗り物の車体では、二つのパネルが互いに接合されている様々な箇所、例えばドア、トランクルームの蓋及びボンネットで折り畳み接合を見つけることができる。乗り物のドアは、例えばインナーパネルとアウターパネルから製造することができ、これらは、それらの外側の縁に沿って折り畳み接合によって接合されており、この折り畳み接合は、アウタープレートの延長された縁部分をインナープレートの縁部分のところで折り返して重ね合わせ接合部位を形成し、そして縁を互いに対して押し潰すことによって形成される。次いで、これらのパネル間の空間から水分を締め出しかつ腐食を防止するために、アウターパネルの縁とインナープレートの隣接する表面との間の封止が必要である。
【０００３】
折り畳み接合または折り返し縁接合が封止された場合、折り返し曲げ封止（Ｂｏｅｒｄｅｌｆａｌｚｖｅｒｓｉｅｇｅｌｕｎｇ）、または接着剤が使用される場合には折り返し縁接着（Ｂｏｅｒｄｅｌｒａｎｄｖｅｒｋｌｅｂｕｎｇ）と言う。
【０００４】
乗り物の構成中の、特に自動車の車体での金属プレート部材の接合または封止は、しばしば、未処理の金属プレート部材に対して行われる。この際使用される接着／封止剤の硬化は、後で塗料乾燥炉中で起こる。予め、接着もしくは封止された部材は、洗浄、リン酸化及び浸漬下塗り工程に通しておく。これらの工程で使用される処理剤によって、接着剤または封止剤は接着継ぎ目から洗い流すことができる。これらの要求を正当に満たすために、様々な手順が既知であり、例えば、低粘性のペースト状の接着／封止剤の熱的／誘導的予硬化、溶剤含有組成物の形のまたは二成分製品としてのホットメルトの形の接着剤の使用、または一般的に手で施与されかつ施与時に固有の接着性を有する成形品としての接着剤の使用が知られている。
【０００５】
自動車構造における折り返し曲げ封止の場合は、通常は、折り目の外側にオープンな領域に（特にビードの形の）硬化可能な材料を敷設し、これを、第一の硬化プロセス、例えば硬化可能な材料の領域におけるプレートの誘導加熱の時にゲル化させ、そして後段の硬化プロセス、特にＫＴＬ炉中で完全に硬化させる。ここで、硬化可能な材料としては、特にＰＶＣが使用される。この方法は、硬化可能な材料が含有空気を覆い隠す場合に、または最終的な硬化が、後段の炉硬化の時に膨張しそして外側に見える気泡を形成する液体もしくはガスを吸収する前に、問題を引き起こす。これらの気泡は、一方では外観を乱し（光学欠陥）、そして他方では、腐食的攻撃に対して弱い封止箇所を形成する。
【０００６】
乗り物の取り付け部材の製造、例えばドア、後尾扉及びボンネット、スライド式サンルーフなどの製造における代替的な製法では、二枚のパネル部材が折り畳みによって接合される。この際、ボディーシェルでは、先ず、油が塗られた金属パネル、大概は鋼鉄、溶融亜鉛めっき鋼鉄もしくは電気亜鉛メッキ鋼鉄、マグネシウムまたはアルミニウムからなる金属パネル上に、接着剤を、アウター部材の縁に沿って、例えば押出法、射出法またはスプレー法によって、例えば０．２ｍｍの層厚で施与し、そしてインナー部材を装入した後に、アウター部材の外側の縁をインナー部材の周辺のところで折り返す。アウター部材の腐食の虞がある縁は、その後に始めて、コーティングプロセスにおいて大概は手作業で、封止剤、例えばＰＶＣプラスチゾルで封止される。
【０００７】
ＷＯ２０１１／０２０７１４Ａ１（Ｈｅｎｋｅｌ）（特許文献１）は、同時に折り返し継ぎ用封止剤として使用できるゴムをベースとする接着剤組成物を開示している。これは、射出法、押出法またはスプレー法を用いて施与できるペースト状の組成物である。これは、この組成物の欠点でもある、というのは、施与不良及び搾出が簡単に生じ得、これは、折り返し継ぎ部の外観を損ねるからである。
【０００８】
更に、ペースト状もしくは液状調合物は、一般的に、より高粘性の接着テープと比較して、使用された清浄及びコーティング浴中での洗浄に対してより敏感である。
【０００９】
ＥＰ１０４１１３０Ａ２（ＶＷ−Ｓｉｋａ）（特許文献２）では、封止剤または接着剤の硬化を複数の段階で行う方法によって上記の欠点を軽減している。組成物内での複数種の硬化機序の化学的実行並びに複数の異なる硬化方法の実施のための高い支出、手間が欠点である。
【００１０】
ＥＰ１３３４１６１Ｂ１（Ｌ＋Ｌ  Ｐｒｏｄｕｃｔｓ  Ｉｎｃ．）（特許文献３）は、次のステップを含む、接合の形成及び強化方法を開示している：
ａ）二つの基材を供し、ここで、これらの間には、接合を付与すべき空間が存在しているステップ；
ｂ）個別の熱溶融性で熱硬化性の材料を前記空間の付近に直接供給するステップ；
ｃ）前記材料が該規定領域または空間中に流入し、これらを充填し及び硬化するように前記材料を加熱して、前記基材を接合させ、ここで前記材料は、好ましくはロッドの形態で供給されるステップ。
この場合の欠点は、接着継ぎ目中への流入の前に材料を溶融させるための高い支出、手間である。また、接着継ぎ目が完全に充填されず、含有空気が残るリスクもある。
【００１１】
ＵＳ４，７１９，６８９Ａ（Ｎｉｓｓａｎ）（特許文献４）は、折り返し継ぎ部を同時に接着及び封止するための方法であって、折り返し継ぎ部から流出する接着剤を視覚的に魅力のある封止層に形成する凹部をヘミング加工具に供した方法を開示している。接着剤の量が不正確に配量または設置された場合、前記凹部が不完全にまたは過剰に充填され、これが、封止機能及び外観を損ねる恐れがあることが欠点である。
【００１２】
液状及び／またはペースト状接着剤または封止剤の欠点を避けるための他の解決策は、折り返し曲げ接着もしくは封止のための接着テープの使用にある。
【００１３】
ＵＳ６，０００，１１８Ａ（Ｃｈｒｙｓｌｅｒ）（特許文献５）は、折り返しの時に押し潰される予成形された接着剤ストリップを開示している。接着剤フランジの場合のように、これは、搾出のリスクをはらむ。
【００１４】
ＥＰ０８３０５３０Ｂ２（３Ｍ）（特許文献６）は、隣接してそして一般的に平行な平面に存在する二つの表面、例えば互いに衝突するか重なっている表面の間の接合箇所の封止に適している、封止ストリップを開示している。この発明は、特に（但し非排他的に）、自動車の車体に見られるような折り畳み接合の封止に適した封止ストリップに使用可能である。この際、該封止ストリップは、このストリップを接合により固定するための内部表面と、丸められた、形状を保持する外側表面とを有し；  ここでこのストリップは、このストリップが接合箇所を介してその位置に固定された時に、ストリップの前記外側表面が相隣接する表面の一方から他方へと延びるようなプロフィルを有する。この方策の欠点は、ストリップの外側表面の変形に手間がかかることと、多層構造が必要なことである。
【００１５】
ＥＰ１４５１０１０Ｂ１（３Ｍ）（特許文献７）及びＷＯ２００４／１０８４０１Ａ２（特許文献８）は、類似して、乗り物中のパネルのフランジプロフィルを封止するための、少なくとも二つの層を有するフランジプロフィル封止材料を開示しており、前記フランジプロフィル封止材料は、８０〜２００℃の硬化温度を有する熱溶融性／流動性の熱硬化性樹脂を含む内側層と、８０〜２００℃で実質的な流動／形状変化のない外側層とを含み、ここで前記熱溶融性／流動性の熱硬化性樹脂は、封止を形成するために液化し、次いで硬化することができる。この封止材料は、既に形成されたフランジの周りの外面を完全に覆って成形される。それ故、これは、封止機能のみを担い、実質的な機械的接合機能（接着）は担わない。
【００１６】
ＷＯ２０１２／１６６２５７Ａ１（３Ｍ）（特許文献９）は、折り畳み接合の形成方法を開示しており、この場合、先ず接着テープを、折り畳み接合のインナーまたはアウターパネル上に施与し、次いで、接着テープが、折り畳み接合のアウターパネルとインナーパネルとの間に完全に敷設されるように、インナーパネルの周りをアウターパネルで覆いくるみ、そして接着テープを硬化する。この方法を用いて折り返し継ぎ接着が形成される。接着の時に、外側の折り畳まれたパネルの縁が保護されないままとなり、更なる作業工程において封止する必要ある点が欠点である。
【００１７】
ＷＯ２００９／０７１２６９Ａ１（Ｚｅｐｈｙｒｏｓ）（特許文献１０）は、フランジパネル上に二枚の接着テープを施用することを開示している（図２）。後段の折り返しでは、接着テープが折り返し継ぎ目から押し出され、そして折り畳み部の内側だけでなく外側へも封止を形成する。この場合、接着テープを使用しているにもかかわらず、液状接着剤の場合のように、大きな流動プロセスが起こり、これは上記の欠点を孕んでいる。
【先行技術文献】
【特許文献】
【００１８】
【特許文献１】ＷＯ２０１１／０２０７１４Ａ１
【特許文献２】ＥＰ１０４１１３０Ａ２
【特許文献３】ＥＰ１３３４１６１Ｂ１
【特許文献４】ＵＳ４，７１９，６８９Ａ
【特許文献５】ＵＳ６，０００，１１８Ａ
【特許文献６】ＥＰ０８３０５３０Ｂ２
【特許文献７】ＥＰ１４５１０１０Ｂ１
【特許文献８】ＷＯ２００４／１０８４０１Ａ２
【特許文献９】ＷＯ２０１２／１６６２５７Ａ１（３Ｍ）
【特許文献１０】ＷＯ２００９／０７１２６９Ａ１
【特許文献１１】ＥＰ１３３４１６１Ｂ１
【特許文献１２】ＥＰ０８７７０６９Ｂ１
【特許文献１３】ＥＰ０８４２９９５Ｂ１
【特許文献１４】ＵＳ６，２９４，２７０Ｂ１
【特許文献１５】ＵＳ２０１０／０１３７５３０Ａ１
【特許文献１６】ＵＳ２０１２／０１１１４８８Ａ１
【特許文献１７】ＷＯ１９９６／０２１７０４Ａ２
【特許文献１８】ＷＯ２０１１／１１２６４３Ａ２
【特許文献１９】ＷＯ２０１３／１０１６９３Ａ１
【非特許文献】
【００１９】
【非特許文献１】「Ｈａｎｄｂｏｏｋ  ｏｆ  Ｐｒｅｓｓｕｒｅ  Ｓｅｎｓｉｔｉｖｅ  Ａｄｈｅｓｉｖｅ  Ｔｅｃｈｎｏｌｏｇｙ」，Ｄｏｎａｔａｓ  Ｓａｔａｓ（Ｓａｔａｓ  ＆  Ａｓｓｏｃｉａｔｅｓ，Ｗａｒｗｉｃｋ  １９９９
【発明の概要】
【発明が解決しようとする課題】
【００２０】
それ故、本発明の課題は、折り畳み接合の接着と封止を同時に行うための方法であって、少ない手間、コストで行うことができ、かつ従来技術と比べて視覚的に向上した封止継ぎ目を与える方法を提供することであった。
【課題を解決するための手段】
【００２１】
この課題は、冒頭に述べたタイプの方法であって、接着剤を、第一の平坦要素のフランジの両方の面上に施与し、そして折り畳み接合を形成した後、第一の面上の接着剤が、第一の平坦要素のフランジの第二の面上の接着剤と一緒に、フランジの縁のところで、連続的な層を形成し、この層が、第一の平坦要素のフランジの縁を覆う方法によって解決される。
【００２２】
本発明の方法では、折り畳み接合の形成の前に、外側にくる平坦形成物のフランジの両方の面にそれぞれ封止及び／または接着剤層を供し、この際、第二の面上の層の平面中への第一の面上の層の出っ張りが、少なくとも部分的に第二の面上の層内部にあり、そして折り畳み接合の形成後に、フランジの第一の表面上の接着剤層を、第二の表面上の接着剤層と接合させる。この際、出っ張りとは、層の平面に直角な出っ張りのことである。
【００２３】
一般的に、内側または外側部として折り畳み接合の要素となる平坦形成物の縁にある部分をフランジと呼ぶ。このフランジは、第一表面及び第二表面を有する。折り畳み接合において外側にくるフランジを、以下では外側フランジと称し、内側にくるフランジを内側フランジと称する。
【００２４】
この際、折り畳み接合の形成のためには、様々な可能性がある。一方では、第二のフランジを、その末端区域のところで、第一のフランジの第一の面のうちで接着剤が施与された領域上に載せて、そうして、二つのフランジ間に接着剤が配置された領域を生じさせることができる（図１．２参照）。他の態様では、第二のフランジは、フランジの接着剤が設けられた領域から距離をおいた状態で、第一のフランジの第一の面上に直接存在する（図２．２参照）。この場合、第二のフランジと接着剤との間の間隔が僅かである場合でも、折り返しの時に最初は接着剤で満たされていない空間が生じる。
【００２５】
外側フランジの両面に施与された接着剤層は、同一かまたは異なることができる。これらの接着剤ストリップは、折り畳み接合の形成の前は、それぞれ個別に存在するか、または既に繋がった状態で形成することができる。接着剤層が個別に存在する場合には、これらは、同じ接着剤かまたは異なる接着剤からなることができる。接着剤層が既に繋がった状態にある場合にも、二つの異なる接着剤が既に繋がって状態で、すなわち互いに結合した状態で存在することができる。これらの接着剤層が個別に存在する場合には、これらは折り畳み接合の製造の時に結合されて一つの連続した層となる。繋がった接着剤層が好ましい。それ故、ステップＡにおける接着剤の層を、フランジの第一の表面、第二の表面及び縁を覆う連続層として施与することが特に好ましい。
【００２６】
好ましくは、接着剤は活性化可能な接着剤であり、この場合、この接着剤は、折り畳み接合を形成するためのステップ（Ｂ）において折り返しを行った後のさらに別のステップ（Ｃ）において活性化される。この活性化によって、接着剤が硬化される。活性化プロセスの間に、接着剤は好ましくは先ず流動性となる。これはフランジ上に流動して、高価値の接着及び封止が形成される。この流動によって、該接着剤層が折り畳み接合の形成の前に結合されていない場合でも、今や、折り畳み接合の完全な封止を保証する繋がった接着剤層が得られる。それ故、更に別の好ましい実施形態の一つでは、一つの接着剤層を外側フランジの第一の表面上に、さらに別の接着剤層を外側フランジの第二の表面上に施与し、この際、両方の層は、折り畳み接合の形成の時に接着剤の活性化によって結合されて連続層となる。
【００２７】
この接着剤層は、流体相から、例えば溶液、分散液、溶融物または１００％系として施与することができる。接着剤層は、（例えば粉体コーティングの形で）固体相から施与することができる。接着剤層は、好ましくは接着テープとして施与される。
【００２８】
外側のフランジの第一の面及び第二の面上に施与された接着剤層は同一かまたは異なることができる。特に、これらは同一のまたは異なる接着テープであることができる。
【００２９】
外側のフランジの第一及び第二の面上の接着剤の接合は、施用時に既に存在するかまたは形成されるか、あるいは折り返しの時にまたはその後になって始めて形成される。例えば、接着剤は、折り返しプロセスの時に互い中に押し入れることができる。接着剤は、活性化ステップにおいて、特に熱活性化によって互いに中に流れ入ることもできる。
【００３０】
好ましくは、この接合は、施与時に既に形成されるか、またはこの時点で、（例えば接着テープとしての）供された接着剤の態様によって既に存在する。
【００３１】
内側のフランジの方を向いた、外側フランジの第一の表面上には、好ましくは、両面接着性の接着テープが施与される。他の第二の表面上には、好ましくは片面接着性接着テープが施与される。片面接着性の接着テープは、好ましくはキャリア材料を有し、これは、第二の表面との接合において、この表面と反対側の、接着剤層の面上に配置されている。この際、この接着テープには、部分的にまたは完全にキャリア材料が設けられている。
【００３２】
このキャリア材料には、全ての平坦な形成物、例えば二次元に延びたフィルムまたはフィルム断片、延びた長さ及び限られた幅を有するテープ、テープ断片、ダイカット、多層構成物及び類似物などが包含される。この際、様々な用途のために、様々なキャリア、例えばフィルム、織物、不織布及び紙を様々な接着剤と組み合わせることができる。
【００３３】
接着テープのキャリア材料としては、好ましくはポリマーフィルム、フィルム複合体、または有機及び／もしくは無機層を備えたフィルムまたはフィルム複合体が使用される。このようなフィルム／複合フィルムは、フィルム製造に使用される全ての一般的に流通しているプラスチックから成ることができ、限定されないが例として挙げるとすれば、ポリエチレン、ポリプロピレン−特に単軸もしくは二軸延伸によって生成された配向ポリプロピレン（ＯＰＰ）、環状オレフィンコポリマー（ＣＯＣ）、ポリビニルクロライド（ＰＶＣ）、ポリエステル−特にポリエチレンテレフタレート（ＰＥＴ）及びポリエチレンナフタレート（ＰＥＮ）、エチレンビニルアルコール（ＥＶＯＨ）、ポリビニリデンクロライド（ＰＶＤＣ）、ポリビニリデンフルオライド（ＰＶＤＦ）、ポリアクリロニトリル（ＰＡＮ）、ポリカーボネート（ＰＣ）、ポリアミド（ＰＡ）、ポリエーテルスルホン（ＰＥＳ）またはポリイミド（ＰＩ）などがある。
【００３４】
好ましくは、該キャリア材料は、接着剤の活性化温度未満の軟化温度を有する。この場合、該キャリア材料は、接着剤の活性化時に軟化し、流動し得、そうして収縮または膨張による応力を均すことができる。
【００３５】
好ましい態様では、単一の接着テープが、フランジの縁の周りに施与される。
【００３６】
この接着テープが両面接着テープの場合は、これは、通常は、少なくとも片面がライナーで覆われる。
【００３７】
片面または両面が接着剤でコーティングされている感圧接着テープは、製造プロセスの終わりには、大概は、アルキメデス螺旋の形でロールに巻回されるかまたは綾巻きされる。両面で接着性の接着テープの場合に接着剤同士が接触するのを防ぐため、または片面で接着性の接着テープの場合にキャリアに接着剤が貼り付くのを防ぐため、接着テープを、巻く前にカバー材料（剥離材料とも言う）で覆い、このカバー材料が接着テープと一緒に巻かれる。このようなカバー材料は、当業者にはライナーまたはリリースライナーの名称で既知である。ライナーは、片面または両面で接着性の接着テープをカバーするだけでなく、接着剤単体（転写式接着テープ）及び接着テープ切片（例えばラベル）を覆うためにも用いられる。このライナーは、更に、接着テープが使用の前に汚染されないことを保証する。
【００３８】
ライナーは、接着テープの構成部分ではなく、その製造、貯蔵または二次加工のための補充手段である。同様に、該複合体は一次的なものに過ぎず、永続的なものではない。
【００３９】
従来技術によるライナーは、接着性の製品がこれらの表面に対し接着する傾向を低めるために（剥離作用機能）、少なくとも一つの抗付着性の層（剥離層）からなる。この層は、キャリア材料上に施与することができる。
【００４０】
剥離層としては、当業者には既知の全てのシステム、特に「Ｈａｎｄｂｏｏｋ  ｏｆ  Ｐｒｅｓｓｕｒｅ  Ｓｅｎｓｉｔｉｖｅ  Ａｄｈｅｓｉｖｅ  Ｔｅｃｈｎｏｌｏｇｙ」，Ｄｏｎａｔａｓ  Ｓａｔａｓ（Ｓａｔａｓ  ＆  Ａｓｓｏｃｉａｔｅｓ，Ｗａｒｗｉｃｋ  １９９９（非特許文献１））に記載のものを使用できる。抗付着性剥離層の材料は、従来技術に従い好ましくは、シリコーン、フッ素化シリコーン、シリコーンコポリマー、ワックス、カルバメート、フルオロポリマー及びポリオレフィンまたは上記の物質の二種以上の混合物を含む群から選択される。
【００４１】
ライナーのキャリア材料としては、特に紙またはフィルムを使用できる。この際、フィルムとしては、好ましくは、二軸延伸ポリエチレンテレフタレート、ポリブテン、ポリプロピレン、ポリエチレン、単軸延伸ポリプロピレン、二軸延伸ポリプロピレンまたはポリエチレンからなるフィルムが使用され、特に好ましくはポリオレフィンフィルム、（ポリプロピレン−及びポリエチレンフィルム）またはポリエステルフィルムが使用される。ポリマーコート紙または不織布も見られる。
【００４２】
このライナーは、折り返しを行う前に、少なくとも、外側フランジの第一の表面上に存在する接着テープからまたは接着テープの一部から除去する。好ましくは、ライナーは、外側フランジの第一の表面上に存在する接着テープ上または接着テープの一部上でのみ除去され、そうして折り返しの時に、折り返し工具に付着しないようにする。これは、単一の接着テープが縁周りに接着される態様では、折り返しの前に一部のみが除去される、接着テープの長手方向に二分割または穿孔されたライナーによって簡素化される。
【００４３】
それ故、折り畳み接合及び封止の形成の際の、多分割もしくは穿孔したライナーを有する接着テープの使用も開示される。
【００４４】
好ましい態様の一つでは、接着テープは、異なる接着剤からなる互いに並行に配置された二つの接着剤ストリップからなる接着テープである。これらのストリップは、互いに結合しているかまたはプロセスの過程で結合されるような密集度で、単一のライナー上に並べて配置される。好ましくは、外側フランジの第二の表面上に存在する第二の接着剤は、任意の活性化ステップの後には、第一の表面上に存在する第一の接着剤よりも低い弾性率を有する。これは、折り畳み接合が付される更なる加工ステップの間に、例えば熱膨張または収縮プロセスにより第二の接着剤の表面中に亀裂が発生することを防ぎ、そして視覚的により向上した外観をもたらす。
【００４５】
更に別の好ましい態様では、フランジの縁の周りに接着された接着テープは、部分的に片面の接着テープである。この場合、キャリア材料は、長手方向に、外側フランジの第二の面上にくる接着テープの幅の一部のみに施与される。それ故、折り畳み接合の目に見える方の側にくる、接着テープの部分がキャリア材料で覆われ、それによって、視覚的に魅力的となり、並びに周囲からの影響に対してより良好に保護されるようになる。この場合、上記キャリア材料はフランジの縁の周りに一緒に案内し得るか、または縁はキャリア材料を持たなくともよい。前者の方が好ましく、というのもこの場合、縁が機械的により良好に保護されるからである。
【００４６】
それ故、長手方向で幅の一部のみにキャリア材料またはライナー材料が設けられた接着テープ、並びに折り畳み接合の形成におけるそれの使用も開示される。すなわち、キャリア材料及びライナー材料、第一の接着剤の第一の接着剤ストリップ、第二の接着剤の第二の接着剤ストリップからなる、封止された折り畳み接合の形成のための部分的に両面の接着テープであって、前記第二の接着剤が前記第一の接着剤とは異なっていることができ、両接着剤ストリップが、長手方向に並べて配置され、そしてライナーが、前記両接着剤ストリップの少なくとも一方を覆い、ここで、前記キャリア材料は、第二の接着剤ストリップのみを覆い、そしてライナーは少なくとも第一の接着剤ストリップを覆う、前記接着テープが開示される。
【００４７】
好ましくは、前記接着剤は活性化可能な感圧接着剤であり、特に熱活性化可能な感圧接着剤である。好ましくは、前記キャリアまたはライナー材料は、接着剤の活性化温度よりも低い軟化温度を有する熱可塑性ポリマーである。これは、この材料が、接着剤の活性化の時に流動し、それ得、収縮または膨張による応力を均すことができるという利点を有する。
【００４８】
更に、キャリア材料で覆われた前記第二の接着剤ストリップの接着剤は、活性化の後に、第一の接着剤ストリップの接着剤よりも低い弾性率を有することが好ましい。
【００４９】
接着剤としては、感圧接着剤、ホットメルト接着剤または活性化可能な接着剤を使用することができる。
【００５０】
活性化可能な感圧接着剤がなかでも特に好ましい。これは、既に活性化の前に、平坦形成物の接着性複合体が形成されるという利点を有する。活性化によって、接着接合の強度が高められる。
【００５１】
この場合、活性化可能な感圧接着剤としては、全ての既知の活性化可能な感圧接着剤が考慮される。このような活性化可能な感圧接着剤の組成及び製法は当業者には既知であり、周知である。
【００５２】
特に適したものは、以下の官能基のうちの少なくとも一つを有する化合物から調製される活性化可能な感圧接着剤である：（中でも、ラジカル重合を開始できる開始剤基と組み合わせてまたは硫黄含有加硫剤と組み合わせて）エポキシド、アミン、ウレイド基、ヒドロキシ基、エーテル基、酸基、特にカルボン酸基、好ましくはアクリル酸基及びメタクリル酸基、及びカルボン酸無水物基、エステル基及びアミド基、イソシアネート、イミダゾール類、フェノール系基、尿素基、シラン基、エチレン系二重結合。
【００５３】
これらの活性化可能な感圧接着剤は、選択的に、一種以上の更に別の処方構成分、例えば硬化剤、反応促進剤、触媒、開始剤、フィラー、マイクロビード、粘着促進剤樹脂、非反応性樹脂、可塑剤、バインダー、ビチューメン、老化保護剤（酸化防止剤）、光保護剤、ＵＶ吸収剤、レオロジー調節剤、並びにその他の助剤及び添加物質を含んでよい。
【００５４】
本発明のために適した接着剤の例は、ＥＰ１３３４１６１Ｂ１（特許文献１１）、ＥＰ０８７７０６９Ｂ１（特許文献１２）、ＥＰ０８４２９９５Ｂ１（特許文献１３）、ＵＳ６，２９４，２７０Ｂ１（特許文献１４）、ＵＳ２０１０／０１３７５３０Ａ１（特許文献１５）、ＵＳ２０１２／０１１１４８８Ａ１（特許文献１６）、ＷＯ１９９６／０２１７０４Ａ２（特許文献１７）、ＷＯ２０１１／１１２６４３Ａ２（特許文献１８）またはＷＯ２０１３／１０１６９３Ａ１（特許文献１９）に記載されており、この際、このリストは純粋に例示的なものであって、完全なものではない。
【００５５】
特に好ましい態様の一つでは、該活性化可能な接着剤は膨張可能である。ここで膨張可能とは、それぞれ同じ温度（通常、室温、１５〜３０℃）で測定して、膨張後の接着剤の体積が、膨張前の接着剤の体積よりも大きいことを意味する。好ましくは、体積増分は５％超である。この膨張は化学的にまたは物理的に行うことができる。好ましくは、該接着剤は、熱活性化可能な発泡剤を含む。
【００５６】
この際、発泡剤を充填した活性化可能な接着剤は、発泡の後に、好ましくは９００ｋｇ／ｍ３未満、特に７００ｋｇ／ｍ３未満の容積重量を有する。
【００５７】
一つの有利な実施形態によれば、上記発泡剤は、膨張剤を包囲するポリマー膜からなるマイクロビード、いわゆるマイロバルーンである。接着剤中でのこのマイクロバルーンの割合は、更に好ましくは０．５重量％と２０重量％との間、更に好ましくは２重量％と１２重量％との間である。マイクロバルーンは、熱可塑性ポリマーシェルを有する弾性中空球である。これらの球体には、低沸点の液体または液化したガスが充填される。シェル材料としては、特に、ポリアクリロニトリル、ＰＶＤＣ、ＰＶＣまたはポリアクリレートが使用される。低沸点の液体としては、特に、低級アルカンの炭化水素、例えばイソブタンまたはイソペンタンが適しており、これらは、液化したガスとして加圧下にポリマーシェル中に封入される。一方で、特に熱の作用によってマイクロバルーンに作用を及ぼすことにより、外側のポリマーシェルが柔らかくなる。同時に、シェル中に存在する液状の膨張剤ガスがそれの気体の状態に変わる。この際、マイクロバルーンが不可逆的に拡大し、三次元的に膨張する。内圧と外圧が等しくなった時に膨張が終了する。ポリマーシェルは維持されるため、独立気泡型の発泡体が得られる。
【００５８】
該接着剤の膨張は、好ましくはステップ（Ｃ）における活性化と並行して行われる。他の好ましい実施形態の一つでは、該膨張は、活性化の後に更に別のステップ（Ｄ）で行われる。
【００５９】
膨張可能な接着剤を使用することによって、フランジ形成の一つの形態で生じる接着剤で満たされていない空間が、接着剤で満たされることも達成される。
【００６０】
該方法を、以下の図面において例示的に具体的に説明する。
【図面の簡単な説明】
【００６１】
【図１】図１は、フランジを横断面で示した、第一の本発明による態様における折り畳み接合形成のステップの概略図である。
【図２】図２は、第二の本発明による態様における折り畳み接合形成のステップの概略図である。
【図３】図３は、第三の本発明による態様における折り畳み接合形成のステップの概略図である。
【図４】図４は、折り畳み接合のための本発明による接着テープの様々な態様を横断面で示すものである。
【発明を実施するための形態】
【００６２】
図１は、第一の表面１１及び第二の表面１２を有する第一の平坦形成物の外側フランジ１０を示し、ここで、接着テープ３０が、縁部で折り返されて両表面上に施与されている。すなわち、縁１３も同様に接着テープ３０で覆われている。第一ステップでは、既に施与された接着テープは、第一の外側のフランジ上に見ることができる。第二の平坦形成物の内側フランジ２０は、第一のフランジからはなおも距離を隔てて示されている。
【００６３】
折り畳み接合を形成するために、ステップ２において、第二の平坦形成物の内側フランジ２０を、外側フランジ１０の第一の表面１１上の接着テープ３０と接触させ、次いでステップ３において、外側フランジ１０を、内側フランジ２０の縁部で折り返す。接着テープ３０としての接着剤の施与によって、液状接着剤の場合に起こるような接着剤の搾出は起こらない。
【００６４】
次いで、熱活性化ステップ４において、接着テープ３０が硬化される。この活性化プロセスの間に、接着テープ３０は先ず流動性になり、そうして接着テープ３０がフランジ１０、２０上に流動するため、高価値の接着及び封止が形成される。
【００６５】
本発明の第二の態様において、図２も同様に、第一の表面１１及び第二の表面１２を有する第一の平坦形成物の外側フランジ１０を示している。この態様では、膨張可能な接着テープ４０が、縁で折り返して両表面上に施与されている。それ故、縁１３はこの場合も接着テープ４０で覆われている。更に、この場合は、内側フランジは、曲がったフランジとして示されている。このフランジは、全く同様に良好に平坦に形成することができる。これと反対に、図１及び３に示した態様でも、フランジは、平坦ではなく曲がった形で形成することができる。
【００６６】
折り畳み接合の形成のために、ステップ２において、この態様では、第二の平坦形成物の内側フランジ２０を、第一の表面１１と接触させるが、接着テープ４０とは距離を置いて接触させる。次いで、ステップ３において、外側フランジ１０を、内側フランジ２０の縁部で折り返す。この場合も、接着テープ４０として接着剤を施与することによって、液状接着剤の場合に起こるような接着剤の搾出は起こらないが、接着剤で満たされていない空間５０が生じる。
【００６７】
次いで、熱活性化ステップ４において、接着テープ４０を硬化し、この場合は膨張させる。この活性化プロセスの間に、先ず接着テープ４０が流動性となり、そうして接着テープ３０がフランジ１０、２０上に流動するため、高価値の接着及び封止が形成される。膨張によって、空間５０が閉鎖され、そして外側フランジ面１２上の接着テープ４０の層厚が厚くなり、これが、向上した機械的保護をもたらす。
【００６８】
本発明の図３に示した態様では、第一の平坦形成物の外側フランジ１０には、その第一の表面１１上にだけでなく、その第二の表面１２上にもそれぞれ接着テープ３０が設けられている。この接着テープは同じ接着剤からなることができるが、接着剤は異なっていてもよい。この態様では、接着テープは、縁周りに案内されないため、縁１３は接着テープ３０で覆われておらず、折り返し前のステップ１では開いた状態である。
【００６９】
折り畳み接合を形成するために、ステップ２において、第二の平坦形成物の内側フランジ２０を、外側フランジ１０の第一の表面１１上の接着テープ３０と接触させ、次いでステップ３において、外側フランジ１０を、内側フランジ２０の縁で折り返す。接着テープ３０としての接着剤の施与によって、液状接着剤の場合に起こるような接着剤の搾出は起こらない。縁１３は、ステップ２及び３においてもまだ開いた状態である。
【００７０】
次いで、熱活性化ステップ４において、接着テープ３０が硬化される。この活性化プロセスの間に、先ず接着テープ３０が流動性となり、接着テープ３０がフランジ１０、２０上に並びに縁１３上にも流動するため、高価値の接着及び封止が形成される。
【００７１】
図４は、折り畳み接合のための、本発明による部分的に両面接着性の接着テープ（３０）の様々な態様を示している。
【００７２】
態様（ａ）では、ライナー（３１）が、第一の接着剤からなる第一の接着剤ストリップ（３３）を覆い、並びにキャリア材料（３２）が、第二の接着剤からなる第二の接着剤ストリップ（３４）を覆っている。これらの接着剤ストリップ（３３、３４）の接着剤は異なるものである。これらの接着剤ストリップは、図に示すように、互いに接触しているかまたは距離をおいてもよい。これらが距離をおいて存在している場合は、この複合体をより安定に形成するために、ライナー（３１）が両接着剤ストリップを覆うことが有利である。これは、態様（ｂ）に示してある。
【００７３】
キャリア材料は、長手方向に接着テープの幅の一部上のみに配置されている。これは、異なる接着剤を使用する場合は、一つの接着剤のみを少なくとも部分的に覆うか、または複数種の接着剤を覆う。有利には、該キャリア材料は、図４に示されるように、接着テープの縁に配置される。
【００７４】
有利な形態（ｃ）においては、該接着剤ストリップ（３３、３４）の接着剤は同じであり、そしてこれらのストリップは互いに接触した状態で存在する。任意選択的に、キャリア材料には剥離剤が備えられ、そしてライナーは、両面が剥離性に構成され、そうして該接着テープは、有利には、更なるライナーを用いずに、ロールに巻回することができる。
【００７５】
好ましい形態（ｄ）では、ライナーは、第一の接着剤ストリップのみ覆うのではなく、キャリア材料も同様に覆う。それによって、キャリア材料が保護され、そしてライナーは、キャリア材料に対して付着していないために簡単に剥がすことができる。この形態においてライナーが両面剥離性に構成される場合は、該接着テープは、更なるライナーを用いずにロールに巻回することができる。
【図１】
2019534929.tif 000003
【図２】
2019534929.tif 000004
【図３】
2019534929.tif 000005
【図４ａ）】
2019534929.tif 000006
【図４ｂ）】
2019534929.tif 000007
【図４ｃ）】
2019534929.tif 000008
【図４ｄ）】
2019534929.tif 000009
【国際調査報告】
2019534929.tif 000010
2019534929.tif 000011
2019534929.tif 000012
2019534929.tif 000013
2019534929.tif 000014
2019534929.tif 000015
2019534929.tif 000016
2019534929.tif 000017
2019534929.tif 000018
2019534929.tif 000019